БИАКСИАЛЬНО ОРИЕНТИРОВАННАЯ ПЛЕНКА

1. Пленочная структура, включающая
первый слой, включающий гомополимер полипропилена
второй слой, включающий полиолефиновый материал с температурой плавления от 90°С до 105°С, и
причем второй слой имеет толщину по меньшей мере 3 мкм.
2. Пленочная структура по п.1, в которой отсутствует какой-либо слой между первым слоем и вторым слоем.
3. Пленочная структура по п.1, в которой первый слой связан со вторым слоем.
4. Пленочная структура по п.1, в которой гомополимер полипропилена имеет скорость течения расплава в интервале от 2 до 8 г/10 мин, как определено согласно ASTM D1238, 2,16 кг, 230°С.
5. Пленочная структура по п.1, в которой второй слой включает однородно разветвленный линейный полиэтилен низкой плотности.
6. Пленочная структура по п.1, в которой второй слой включает эластомер или пластомер реакторной марки на основе пропилена, имеющий распределение молекулярного веса (MWD) меньше чем примерно 3,5 и имеющий теплоту плавления меньше чем примерно 90 Дж/г.
7. Пленочная структура по п.6, в которой эластомер или пластомер реакторной марки на основе пропилена имеет теплоту плавления меньше чем примерно 70 Дж/г.
8. Пленочная структура по п.1, в которой эластомер или пластомер реакторной марки на основе пропилена имеет теплоту плавления меньше чем примерно 50 Дж/г.
9. Пленочная структура по п.1, в которой второй слой содержит блок-сополимер олефина.
10. Картон, имеющий пленочную структуру, ламинированную на него, причем пленочная структура включает
первый слой, включающий гомополимер полипропилена,
второй слой, включающий полиолефиновый материал с температурой плавления от 90°С до 105°С, и причем второй слой имеет толщину по меньшей мере 3 мкм, по п.1, применение ламинированных картонно-пленочных структур особенно подходит для ламинирования на такие подложки как бумага и картон.